(57)【要約】      （修正有）【課題】相変化インクを用いるインクジェットプリンタにおいて、インク流路中の気泡を流路の外へ放出する。【解決手段】インクジェット５４０は、マニホルド５３０内に撥油性膜５５０を有し、撥油性膜５５０は、空気がマニホルド５３０の外へ放出され、インクをマニホルド５３０内に含有し、インクがインクジェット本体５６５から内へ流れ込むことを許容する。撥油性膜５５０は、ナノ構造表面を有する金属構造および金属構造に配置される低表面エネルギー被覆を有する。【選択図】図５
2014201066.tif 000002
【特許請求の範囲】
【請求項１】
インクジェット印字ヘッドであって、
撥油性膜を備え、前記撥油性膜は、
ナノ構造表面を有する金属構造と、および、
前記金属構造に配置される低表面エネルギー被覆と、
を備える、インクジェット印字ヘッド。
【請求項２】
前記ナノ構造表面は、エッチングされた表面、金属ナノ繊維、金属ナノ粒子、およびナノ粒子の被覆のうちの少なくとも１つを備える、請求項１に記載のインクジェット印字ヘッド。
【請求項３】
前記低表面エネルギー被覆は、実質的にフッ素化された材料を備える、請求項１に記載のインクジェット印字ヘッド。
【請求項４】
前記撥油性膜は、空気を前記印字ヘッドの流路から放出するよう配置される、請求項１に記載のインクジェット印字ヘッド。
【請求項５】
前記撥油性膜は、前記インクジェット印字ヘッドの開口プレートの一部であり、前記開口プレートは前記撥油性膜に開口穴のパターンを備え、前記開口穴の前記パターンおよび直径は、印刷パターンに従って位相変化インクのインク噴出を許容するよう構成される、請求項１に記載のインクジェット印字ヘッド。
【請求項６】
前記撥油性膜は平均約１μｍ〜約１０μｍの直径の膜孔を有する細孔を含み、および、
前記開口穴は平均約２０μｍ〜３０μｍの直径を有する、
請求項５に記載のインクジェット印字ヘッド。
【請求項７】
前記ナノ構造表面および低表面エネルギー被覆は、前記開口プレートのインク流路側に配置される第１のナノ構造表面および第１の低表面エネルギー被覆、および前記開口プレートの外面に配置される第２のナノ構造表面および第２の低表面エネルギー被覆を備える、請求項５に記載のインクジェット印字ヘッド。
【請求項８】
位相変化インクをインクジェット印字ヘッドのインク流路を通して移動させること、および、
位相変化中に前記位相変化インク中に生じる泡を撥油性膜を使用して放出することであって、前記撥油性膜は、
ナノ構造表面を有する金属構造、および、
前記金属構造上に配置される低表面エネルギー被覆、
を備える、放出すること、
を備える、インクジェットプリンタを動作させる方法。
【請求項９】
ナノ構造表面を有する金属構造、および、
前記金属構造に配置される低表面エネルギー被覆、
を備える、撥油性膜。
【請求項１０】
撥油性膜を形成することであって、
金属型にナノ構造表面を形成すること、および、
前記ナノ構造表面を低表面エネルギー被覆で被覆すること、
を備える、形成すること、および、
印字ヘッド上で、撥油性膜を、インクを前記印字ヘッドに含有しながら、空気が前記撥油性膜を通って放出されることを許容する位置に配置すること、
を備える、インクジェットプリンタ印字ヘッドを作製する方法。
【発明の詳細な説明】
【技術分野】
【０００１】
本出願は、一般的にはインクジェットプリンタのサブアセンブリからの空気除去に関する。
【背景技術】
【０００２】
インクジェットプリンタは、パーソナルコンピュータ業界において広く使用されており既知である。インクジェットプリンタは、コンピュータが生成する所定のパターンに従って、液体インクの小さな滴を印刷媒体上へ排出することによって動作する。典型的には、インクジェットプリンタは、即時に溶融した液体状態へ加熱され、インクジェット印字ヘッドノズルを通って印刷媒体上へ送られ、その後冷却により印刷媒体上に再固体化される液体または固体のワックスベースのインクを使用する。
【発明の概要】
【課題を解決するための手段】
【０００３】
一部の実施形態は、撥油性膜を含むインクジェット印字ヘッドに関与する。撥油性膜は、ナノ構造表面を有する金属構造および金属構造の上に配置される低表面エネルギー被覆を含む。一部の実施形態において、金属構造はステンレス鋼を有することができ、複数の細孔を有し得る。ナノ構造表面は、エッチング表面、金属ナノ繊維、金属ナノ粒子、またはナノ粒子の被覆のうちの１つ以上を含み得る。低表面エネルギー被覆は、実質的にフッ化された材料を含み得る。
【０００４】
一部の実施形態は、インクジェット印字ヘッドの開口プレートを記載する。開口プレートは、ナノ構造表面を有する金属構造および金属構造上に配置される低表面エネルギー被覆を備える撥油性膜を含む。開口部のパターンは撥油性膜を通じて延び、開口部のパターンおよび直径は、印刷パターンに従って位相変化インクのインク噴出を許容するよう構成される。
【０００５】
一部の実施形態は、インクジェットプリンタを動作させる方法に向けられる。本方法は、位相変化インクを印字ヘッドのインク流路を通して移動させることを含む。インク中の泡は、撥油性膜を使用してインク流路の外へ放出される。撥油性膜は、インク流路内にインクを含有する。
【０００６】
一部の実施形態は、インクジェット印字ヘッドを作製する方法に関与する。本方法は、撥油性膜を形成すること、および空気が撥油性膜を通って放出されることを許容し、一方でインクを印字ヘッドに含有する位置で撥油性膜を印字ヘッド上に配置することを含む。撥油性膜を形成することは、金属型にナノ構造表面を形成すること、および低表面エネルギー被覆でナノ構造表面を覆うことを含む。
【０００７】
上述した問題を解決するための手段は、開示される各実施形態または本開示の個々の実装を記載することに向けられていない。以下の図および詳細な記載は、図示される実施形態をより詳細に例示する。
【０００８】
本明細書を通して添付の図を参照し、ここで同様の参照番号は同様の要素を定義する。
【図面の簡単な説明】
【０００９】
【図１】図１は、インクジェットプリンタの透視図である。
【図２】図２は、インクジェットプリンタの透視図である。
【図３】図３は、図１および図２に図示されるインクジェットプリンタの詳細な内部部分のトップダウン透視図である。
【図４】図４は、図１および図２に図示されるインクジェットプリンタの詳細な内部部分のトップダウン透視図である。
【図５】図５は、一部の実施形態に従って、撥油性膜の可能な位置を示す指マニホルドおよびインクジェットの側面図を提供する。
【図６】図６は、撥油性膜の側面図である。
【図７Ａ】図７Ａは、本明細書に記載される実施形態における撥油性膜の図である。
【図７Ｂ】図７Ｂは、本明細書に記載される実施形態における撥油性膜の図である。
【図７Ｃ】図７Ｃは、本明細書に記載される実施形態における撥油性膜の図である。
【図８Ａ】図８Ａは、実施形態に従って、片面および両面が覆われた撥油性膜を図示する。
【図８Ｂ】図８Ｂは、実施形態に従って、片面および両面が覆われた撥油性膜を図示する。
【図８Ｃ】図８Ｃは、実施形態に従って、片面および両面が覆われた撥油性膜を図示する。
【図８Ｄ】図８Ｄは、実施形態に従って、片面および両面が覆われた撥油性膜を図示する。
【図９】図９は、気泡をインクジェット印字ヘッド上に配置される撥油性膜を通して放出し、インクをインク流路内に含有し、かつ空気を撥油性膜に通して放出することを図示する。
【図１０Ａ】図１０Ａは、撥油性膜を使用して空気をインクジェットプリンタのインク流路から放出するプロセスを図示するフロー図である。
【図１０Ｂ】図１０Ｂは、撥油性膜を使用して空気をインクジェットプリンタのインク流路から放出するプロセスを図示するフロー図である。
【図１１】図１１は、本明細書に述べる実施形態に従って、撥油性膜を有するインクジェット印字ヘッドを作製するプロセスを図示するフロー図である。
【図１２】図１２は、Ａｕ基板上に配置されるＥｖｏｎｉｋ  Ｉｎｄｕｓｔｒｉｅｓから入手可能なチタニアナノ粒子の画像であり、本明細書に述べるプロセスにおける型の表面組織を作成するために使用されてもよいナノ粒子を表す。
【図１３Ａ】図１３Ａは、１１ｍｇ（＋／−１ｍｇ）の溶解インクを様々な被覆されていないステンレス鋼構造上に配置し、その後インクを凝固させた結果を示す。
【図１３Ｂ】図１３Ｂは、１１ｍｇ（＋／−１ｍｇ）の溶解インクを様々な被覆されていないステンレス鋼構造上に配置し、その後インクを凝固させた結果を示す。
【図１４Ａ】図１４Ａは、１１ｍｇ（＋／−１ｍｇ）の溶解インクを様々な被覆されていないステンレス鋼構造上に配置し、その後インクを凝固させた結果を示す。
【図１４Ｂ】図１４Ｂは、１１ｍｇ（＋／−１ｍｇ）の溶解インクを様々な被覆されていないステンレス鋼構造上に配置し、その後インクを凝固させた結果を示す。
【図１５Ａ】図１５Ａは、１１ｍｇ（＋／−１ｍｇ）の溶解インクを様々な被覆されていないステンレス鋼構造上に配置し、その後インクを凝固させた結果を示す。
【図１５Ｂ】図１５Ｂは、１１ｍｇ（＋／−１ｍｇ）の溶解インクを様々な被覆されていないステンレス鋼構造上に配置し、その後インクを凝固させた結果を示す。
【図１６Ａ】図１６Ａは、１１ｍｇ（＋／−１ｍｇ）の溶解インクを様々な被覆されていないステンレス鋼構造上に配置し、その後インクを凝固させた結果を示す。
【図１６Ｂ】図１６Ｂは、１１ｍｇ（＋／−１ｍｇ）の溶解インクを様々な被覆されていないステンレス鋼構造上に配置し、その後インクを凝固させた結果を示す。
【図１７Ａ】図１７Ａは、１１ｍｇ（＋／−１ｍｇ）の溶解インクを様々な被覆されていないステンレス鋼構造上に配置し、その後インクを凝固させた結果を示す。
【図１７Ｂ】図１７Ｂは、１１ｍｇ（＋／−１ｍｇ）の溶解インクを様々な被覆されていないステンレス鋼構造上に配置し、その後インクを凝固させた結果を示す。
【図１８Ａ】図１８Ａは、１１ｍｇ（＋／−１ｍｇ）のインクを３．３ｗｔ％のＴｉＯ２ナノ粒子とともにＴＥＦＬＯＮ  ＡＦ２４００で被覆されたステンレス鋼基板上に配置し、その後凝固させた結果を示す。
【図１８Ｂ】図１８Ｂは、１１ｍｇ（＋／−１ｍｇ）のインクを３．３ｗｔ％のＴｉＯ２ナノ粒子とともにＴＥＦＬＯＮ  ＡＦ２４００で被覆されたステンレス鋼基板上に配置し、その後凝固させた結果を示す。
【図１９Ａ】図１９Ａは、１１ｍｇ（＋／−１ｍｇ）のインクを３．３ｗｔ％のＴｉＯ２ナノ粒子とともにＴＥＦＬＯＮ  ＡＦ２４００で被覆されたステンレス鋼基板上に配置し、その後凝固させた結果を示す。
【図１９Ｂ】図１９Ｂは、１１ｍｇ（＋／−１ｍｇ）のインクを３．３ｗｔ％のＴｉＯ２ナノ粒子とともにＴＥＦＬＯＮ  ＡＦ２４００で被覆されたステンレス鋼基板上に配置し、その後凝固させた結果を示す。
【図２０Ａ】図２０Ａは、溶解した後、ガラスに被覆されたＴＥＦＬＯＮ１６００上で凝固した１１ｍｇ（＋／−１ｍｇ）のインクの側面図を示す。
【図２０Ｂ】図２０Ｂは、溶解した後、ガラスに被覆されたＴＥＦＬＯＮ１６００上で凝固した１１ｍｇ（＋／−１ｍｇ）のインクの上面図を示す。
【図２１Ａ】図２１Ａは、融解した後、ガラスに被覆されたＴＥＦＬＯＮ２４００上で凝固した１１ｍｇ（＋／−１ｍｇ）のインクの側面図を示し、インクのＴＥＦＬＯＮで被覆されたガラスとの接触角度は９０度より小さい。
【図２１Ｂ】図２１Ｂは、融解した後、ガラスに塗装されたＴＥＦＬＯＮ２４００上で凝固した１１ｍｇ（＋／−１ｍｇ）のインクの上面図を示し、インクのＴＥＦＬＯＮで被覆されたガラスとの接触角度は９０度より小さい。
【図２２】図２２は、融解した後、３．３％ＴｉＯ２Ｐ２５粒子とともにＴＥＦＬＯＮ２４００で被覆されたステンレス鋼フェルト上で凝固した１１ｍｇ（＋／−１ｍｇ）のインクの３つの例の写真である。
【発明を実施するための形態】
【００１０】
図は必ずしも原寸に比例しない。図に使用される同様の番号は、同様のコンポーネントを指す。しかしながら、番号を使用して所与の図におけるコンポーネントを参照することは、同じ番号がつけられた別の図におけるコンポーネントを制限するものではないことを理解されたい。
【００１１】
以下の記載において、その記載の一部を形成し、いくつかの特定の実施形態を図示するために示される一連の添付の図を参照する。他の実施形態が熟考され、本開示の範囲から逸脱せずに作成される可能性があることを理解されたい。従って、以下の詳細な記載は、限定の意味に取られるべきではない。
【００１２】
明示がない限り、明細書および請求項に使用される外観の大きさ、量、および物理的な特性を表すすべての数字は、すべての場合において「約」という用語により修正されるものとして理解される。従って、反対の明示がない限り、前述の明細書および添付の請求項に明記される数値パラメータは、本明細書に開示される教示を使用する当業者によって得ようとされる所望の特性に応じて変化し得る概算である。終点による数値範囲の使用は、範囲（例えば、１〜５は１、１．５、２、２．７５、３、３．８０、４、および５を含む）内のすべての数字、および範囲内の任意の範囲を含む。
【００１３】
インクジェットプリンタは、所定のコンピュータが生成するパターンに従って、液体インクの小さい滴を印刷媒体上へ排出することにより動作する。一部の実装において、インクは、紙などの最終印刷媒体上へ直接的に排出され得る。一部の実装において、インクは、例えば印字ドラムなどの中間印刷媒体上へ排出される可能性があり、その後、中間印刷媒体から最終印刷媒体へ転写され得る。一部のインクジェットプリンタは、液体インクのカートリッジを使用してインク噴出を供給する。一部のプリンタは、室温で固体で、印刷媒体表面上へ噴出される直前に溶解され得る位相変化インクを使用する。室温で凝固する位相変化インクは、インクが、液体インクに典型的に使用されるパッケージまたはカートリッジを必要とせずに固体形状においてインクジェットプリンタ内へ搬送および装着されることを有利に許容する。一部の実装において、固体インクは、溶融インクをページ幅のパターンにおいて中間ドラム上へ進ませ得るページ幅の印字ヘッドにおいて溶解され得る。中間ドラム上のパターンは、紙の上へ加圧ニップを通って転写され得る。
【００１４】
インクジェットプリンタのワックスベースのインクは、インク内に気泡を閉じ込め得る凝固および融解サイクルを経由する。液体状態において、インクはインクジェット経路の管を詰まらせ得る気泡を包含する可能性がある。例えば、プリンタの電源が切れている場合にインクが凝固し、使用のためにプリンタの電源が入ると溶解するといったインクの凝固溶解サイクルに起因して、泡が固体インクプリンタ内に生じ得る。インクは凝固して固体化するにつれて収縮し、後に空気で満たされ得るインクの空洞を形成する。インク噴出の前に固体インクが溶解すると、空洞内の空気は液体インク内の泡になり得る。閉じ込められた気泡は、除去されない場合、印刷媒体上に保留または文字落ちなどの誤りを生じ得る。気泡は、インクをインクジェット印字ヘッドノズルを通して清浄することによって、液体印刷インクから除去され得る。しかしながら、清浄プロセスは、エンドユーザのインクおよび電力の浪費という結果をもたらし得る。
【００１５】
本開示に記載される実施形態は、泡軽減プロセスに関与し、溶解した位相変化インクなどの液体材料における気泡を削減する。位相変化インクは、加熱されると油性液体となることができ、本明細書に記載される泡軽減プロセスは、インクジェットプリンタのインク流路内に選択的にインクを含有し、一方で同時に空気が撥油性膜を通って放出されることを許容する撥油性膜を使用することができる。撥油性材料は、油またはワックスに対する親和性を欠く材料であり、油性物質をはじく傾向にある。泡軽減プロセスの典型的な位置は、インクジェット印字ヘッド内であってよい。本開示において、インクジェット印字ヘッドは、インクを排出する印字ヘッドの実部分と同時に、インクジェットインク（溶融または他のインク）を扱うインクジェットプリンタのすべての他の部分を意味すると解釈される。例えば、インクジェットプリンタ内のインク流路、溶融インク容器、ポート、およびマニホルド（指マニホルドなど）を含む。
【００１６】
図１および図２は、典型的なインクジェットプリンタの透視図である。インクジェットプリンタ１００は、ドラム１２０をインクジェット印字ヘッド１３０と相対的に移動し、紙１４０をドラム１２０と相対的に移動するよう構成される移送機構１１０を含む。インクジェット印字ヘッド１３０は、ドラム１２０の長さに沿って完全にまたは部分的に延びてもよく、多数のインクジェットを含む。ドラム１２０が移送機構１１０により回転される際、インクジェット印字ヘッド１３０のインク噴出は、インクの滴をインクジェット開口部を通してドラム１２０上へ所望のパターンに沈着させる。紙１４０がドラム１２０の周囲を進む際、ドラム１２０上のインクのパターンは、紙１４０へ加圧ニップ１６０を通って転写される。
【００１７】
図３および図４は、例示的なインクジェット印字ヘッドのより詳細な図を示す。最初に容器に含有される溶融インクの経路は、ポート３１０を通ってインクジェット印字ヘッドの主要マニホルド３２０内へ流れる。図４に最もよく見られるように、一部の場合において、重なり合う４つの主要マニホルド３２０があり、インク色ごとに１つのマニホルド３２０があって、これらのマニホルド３２０のそれぞれが密接に結合される指マニホルド３３０と接続する。インクは、指マニホルド３３０を通過し、その後インクジェット３４０内へ通る。図４に図示されるマニホルドおよびインクジェットの配列は、矢印３７０の方向に繰り返され、例えばドラムの全幅など、所望のインクジェット印字ヘッドの長さに達する。
【００１８】
本開示に述べられる一部の実施形態において、インクジェット印字ヘッドは、インク滴排出の他の方法が知られているが、インク滴排出に圧電変換器（ＰＺＴ）を使用する。図５は、指マニホルド５３０およびインクジェット５４０のより詳細な図を提供する。ＰＺＴ５７５を作動させると、インクをインクジェット本体５６５へマニホルド５３０から代わりに引き付け、インクをインクジェット排出口５７０を通して開口部５８０の外へ追い出すポンプ動作を引き起こす。
【００１９】
図５は、指マニホルド５３０における撥油性膜５５０の可能な位置を示す。撥油性材料は、空気の通路を許容するが、位相変化インクなどの油性液体の通路を遮断する半透過性膜を形成するために使用され得る。油性インクの形状は、撥油性材料との高い接触角度を形成し得る。本明細書に記載される半透過性撥油性膜は、空気を通過させる小さな細孔を有し得るが、撥油性材料のインクによって形成される高い接触角度は、インクが撥油性膜の小さな細孔を通過することを妨げ得る。インクの通路を遮断する撥油性膜の完全性は、インクと撥油性材料との間の十分に高い接触角度の圧力および十分に小さい細孔の大きさの下で維持され得る。撥油性膜５５０は、例えば主要マニホルドなど、印字ヘッドのどこか、またはインクジェットプリンタのどこかに位置づけられてよい。インクジェット印字ヘッドは、本明細書に開示される実施形態に従って、その一部または全部が撥油性膜を含む複数の粒子除去デバイスを含んでもよい。撥油性膜５５０は、空気が指マニホルドの外へ放出され、一方でインクを指マニホルド内に含有し、かつインク（実質的に気泡はない）がインクジェット本体５６５内へ流れ込むことを許容する。
【００２０】
図６は、一部の実施形態による撥油性膜６５０の一例を示すインク流路６００の側面断面図である。図６は、通路６１０の一部にインク６２０および気泡６３０を含有するインク通路６１０を示す。インク６２０および気泡６３０は、矢印６４０によって示される方向に沿って通路６１０を流れる。撥油性膜６５０は、チャネル６００の一部に沿って配置される。撥油性膜６５０は、細孔６５１を含む。図６は、部分６６０を拡大したものを示し、膜６５０の低表面エネルギー被覆６５２とのインクの接触角度を図示する。この詳細な図は、インク流路６００および撥油性膜６５０の細孔６５１の側面図を示す。細孔６５１は直径Ｄを有する。インク６２０は、細孔６５１の位置で撥油性膜６５０との接触角度θｃを形成する。撥油性膜６５０の表面は、角度計を静的に使用して測定される場合、液体位相変化インク６２０などの液体材料との９０度より大きい接触角度を提供する。一部の場合において、撥油性膜の適切な細孔の直径は、インクジェット用途と一致する圧力でのインクの流出を防ぐ直径である。例えば、平均約０．１〜約１０μｍの撥油性膜の細孔の直径は、インクをインク流路内に閉じ込め、一方で同時に泡を放出することができる。
【００２１】
図７Ａは、金属構造７１０を備える撥油性膜７００の断面図を示す。金属構造は、任意にナノ構造表面であってもよい表面７３０を任意に含む。低表面エネルギー被覆７４０は、金属構造７１０の表面７３０上に配置される。低表面エネルギー被覆７４０は、ナノ粒子７５０を任意にさらに備えてもよい。金属構造７１０は細孔７２０を含み、低表面エネルギー被覆は、金属構造の表面７３０を覆い、細孔７２０内へ延びる。
【００２２】
図７Ｂは、膜７００の金属構造７１０の主要表面を示し、細孔７２０を図示する撥油性膜７００の一部の図である。金属構造７１０の細孔７２０は、平均約０．１μｍ〜約１０μｍの直径を有する。低表面エネルギー被覆７４０は細孔７２０を実質的に遮断すべきでなく、ナノ構造表面７３０の構造を実質的に変更するべきでない。例えば、細孔表面領域の約７０％より多い領域が被覆７４０によって塞がれる場合、細孔の実質的な遮断が起こる。被覆７４０が厚すぎる場合、ナノ構造表面７３０の変化が起こる可能性があり、表面のナノ構造を覆い隠す。例えば、被覆７４０は、表面７３０上のナノ構造の平均的な高さの約５０％より細く、またはさらに約２５％より細いことが望ましい。
【００２３】
図７Ｃは、低表面エネルギー被覆７４０の表面の図である。低エネルギー表面被覆７４０は、任意にナノ粒子７５０を含む。ナノ粒子７５０は、撥油性膜７００の高いインク接触角度が達成されるように、インク表面の接触面のユニット領域ごとのエネルギーを低下させる表面の粗さをさらに増加させる。ナノ粒子７５０が被覆で使用される場合、ナノ粒子の大きさは、金属表面７１０のナノ構造の外観の大きさとほぼ同じか、または小さくてもよい。ナノ粒子および／またはナノ構造の外観は、約２５ｎｍの直径を有してもよい。様々な実施形態において、ナノ粒子および／またはナノ構造の外観の大きさは、約１ｎｍ〜約１００ｎｍの範囲の直径を有してもよい。一部の実施形態において、ナノ構造粒子７５０の主要な断面の直径は、平均すると表面７３０金属構造７１０のナノ構造の外観の平均的な主要断面の直径の約５０％より小さく、または約２５％より小さく、またはさらに約１０％より小さい。表面の「ナノ構造の外観」という用語は、表面の構造的な完全性を指すことに留意されたい。
【００２４】
本明細書に記載される例示的な撥油性表面の粗さは、以下のように測定された：Ｒａ＝１．７９μｍ，Ｒｑ＝３．６１μｍ，Ｒｚ＝６０．４４μｍ，Ｒｔ＝７８．９８μｍ。ここで、Ｒａ＝平均的な粗さ、Ｒｑ＝二乗平均平方根（ＲＭＳ）の粗さ、Ｒｚ＝１０個の谷の間隔のピーク平均、およびＲｔ＝谷の差のピークである。比較すると、滑らかなシリコン表面は、Ｒａ＝９４．９９ｎｍ，Ｒｑ＝１１４．５７ｎｍ，Ｒｚ＝９４０．６０ｎｍ，およびＲｔ＝２．１７ｎｍが測定された。このデータから、上記の粗さのパラメータＲａ、Ｒｑ、Ｒｚ、Ｒｔは、撥油性表面が滑らかなシリコンより１０倍以上大きくてもよい。
【００２５】
図８Ａ〜図８Ｄは、様々な実施形態に従って、撥油性膜８０１〜８０４を図示する。図８Ａは、型のような構造８１０を備える撥油性膜８０１を示す。多くの実施形態において、構造８１０は金属であるが、他の材料（セラミック、プラスチック、ガラス）が使用される可能性もある。典型的な構造は、約８．６×１０−６Ｃ−１〜約３９．７×１０−６Ｃ−１の熱膨張の係数を有する金属（例えば、アルミニウム、ステンレス鋼、および／またはチタン）を備える。例示的な構造８１０は、ステンレス鋼および／または他の金属および／または同様の耐久性および熱膨張を有する他の材料を含んでもよい。撥油性膜は、インクジェットプリンタ用途に使用される場合、少し壊れやすい可能性がある。例えばステンレス鋼の型のような構造など、金属型のような構造を使用することにより、使用中の膜の実質的な屈曲および機械的な故障を防ぐのに十分な機械的強度が提供され得る。図７と併用して、先に述べたように、複数の細孔（図８Ａ〜図８Ｄに図示せず）が撥油性膜８０１〜８０４を通って延びる。
【００２６】
任意に、金属構造８１０の表面８３０はナノ構造化される。ナノ構造の表面組織は、金属型のような構造８１０上へ、一般的にエッチング、電気スピニング、ナノ組織化された金属粒子の焼結、金属ナノ粒子またはナノ繊維の焼結、または金属ナノ粒子の被覆を含む様々な方法を通して与えられ得る。
【００２７】
低表面エネルギー被覆８４０は、表面８３０上に配置される。低表面エネルギー被覆８４０は表面８３０と一致し、影響を及ぼし合う共形被覆であり、撥油性膜の撥油性を向上させる。高いインク接触角度は、一般的に、被覆されない金属構造８１０単独よりもインクを寄せ付けない撥油性膜８５０を実質的に確保する。低表面エネルギー被覆８４０は、典型的にはペルフルオロ化または実質的にフッ素化された材料を備える。本開示において、「実質的にフッ素化された」はヒドロフルオロカーボンを指し、ＣＨ結合の少なくとも７５％がフッ素化される。典型的な低表面エネルギー被覆８４０は、例えば（Ｃ２Ｆ４）ｎまたはＣ７ＨＦ１３Ｏ５Ｓ・Ｃ２Ｆ４を含んでもよく、浸漬被覆、スパッタリング、蒸着を含む様々な手段を通して、または沈着の同様の方法によって配置されてもよい。
【００２８】
図８Ｂは、一時的に留まり、はめ込まれ、または被覆されたナノ粒子８５０を一般的に備えてもよいか、またはその表面上にナノ粒子８５０が配置される低表面エネルギー被覆８４０を含む撥油性膜８０２を図示する。典型的なナノ粒子８５０は、位相変化インクの溶解に必要な高温に耐えられる酸化物、ホウ化物、および窒化物を含んでもよい。位相変化インクの典型的な溶解温度は、約８０℃〜１３０℃である。例えば、一実施形態において、ナノ粒子８５０はＴｉＯ２を備えてもよい。
【００２９】
図８Ｃに図示される撥油性膜８０３は、金属構造８１０の第１の主要表面８１２上に形成されるナノ構造表面８３０ａ、および金属構造８１０の第２の主要表面８１４上に形成されるナノ構造表面８３０ｂを図示する。ナノ構造表面８３０ａ、８３０ｂは、金属構造８１０の第１および第２の表面８１２、８１４上へ、エッチング、電気スピニング、ナノ組織化された金属粒子の焼結、または金属ナノ粒子の焼結を一般的に含む様々な方法を通して与えられてもよい。第１のナノ構造表面８３０ａを形成するために使用される特徴、材料、および／または方法は、第２のナノ構造表面８３０ｂを形成するために使用される特徴、材料、および／または方法と異なってもよく、または同じであってもよい。
【００３０】
図８Ｄに描写される撥油性膜８０４は、第１のナノ構造表面８３０ａに配置される第１の低表面エネルギー被覆８４０ａ、および第２のナノ構造表面８３０ｂに配置される第２の低表面エネルギー被覆８４０ｂを含んでもよい。先に述べたように、低表面エネルギー被覆８４０ａ、８４０ｂは、ペルフルオロ化または実質的にフッ素化された材料を備えてもよく、浸漬被覆、スパッタリング、蒸着を含む様々な手段を通して、または沈着の同様の方法によって配置されてもよい。第１の低表面エネルギー被覆８４０ａを形成するために使用される特徴、材料、および／または方法は、第２の低表面エネルギー被覆８４０ｂを形成するために使用される特徴、材料、および／または方法と異なってもよく、または同じであってもよい。例えば、第１の低表面エネルギー被覆８４０ａは、第２の低表面エネルギー被覆８４０ｂと異なる量のナノ粒子８５０を含んでもよい。
【００３１】
図９は、一実施形態に従って、撥油性膜９００の配置の図を示す。膜９００は、気泡９８０を液体位相変化インク９７０を通って矢印９９０の方向に放出させるよう構成される。先に述べたように、本明細書に記載される撥油性膜アセンブリは、インクジェットプリンタのインク流路９９１に沿った様々な位置に配置され得る。例えば、一部の場合において、本明細書に述べられる撥油性膜は、インクジェットプリンタの開口プレートの一部または全部を形成するために使用されてもよい。図５に戻ると、開口プレート５９０は、インクをＰＺＴまたは他の変換器によって印刷媒体上へ噴出させるのに適切な平均約２０μｍ〜約３０μｍの直径を有する開口部を含む。一部の場合において、開口プレートの全部またはかなりの割合（例えば、表面領域の５０％より多い）は、撥油性膜５５０であってもよい。
【００３２】
図１０Ａは、一部の実施形態による、空気を撥油性膜を通して放出するインクジェットプリンタを動作させる方法を図示するフロー図である。インクは、インク流路内部で凝固される（１０００）。ステップ１０１０では、凝固中にインクが収縮する際、隙間がインク内に生じる。インクがステップ１０２０で溶解すると、隙間は閉じ込められた気泡になる。ステップ１０３０の撥油性膜の使用により、気泡は膜を通って放出されるが、同時にインクがインク流路を通って移動する際、インクが通過することを防ぐ。
【００３３】
別の態様において、インクジェットプリンタを動作させる方法が示され、図１０Ｂに図式的に図示される。本方法は、位相変化インクをインクジェット印字ヘッドのインク流路を通して移動させること（１０１５）を含む。インク内に存在する気泡は、インク流路の外へ撥油性膜を通して放出され（１０２５）、一方でインクはインク流路内に撥油性膜によって保持される（１０３５）。撥油性膜は、ナノ構造表面を有する金属構造および金属表面上に配置される低表面エネルギー被覆を含む。撥油性膜の追加的な詳細および実施形態が、上記の記載において開示される。
【００３４】
図１１は、撥油性膜を含むインクジェットプリンタ印字ヘッドを作製するプロセスを図示するフロー図である。細孔を含む型の表面を低表面エネルギー被覆で覆う（１１２０）撥油性膜が形成される。低表面エネルギー被覆は、９０度より大きいインクとの接触角度を提供するよう構成される。表面を低表面エネルギー被覆で覆う前に、ナノ構造表面が型の表面に与えられてもよい（１１１０）。撥油性膜は、インクをインク流路に保持しながら、インクジェット印字ヘッドのインク流路から撥油性膜を通して泡の放出を許容する位置においてインクジェット印字ヘッド内に配置される（１１３０）。
【００３５】
型は、金属、プラスチック、セラミック、ガラス、または他の適切な材料を備えてもよい。使用される場合、ナノ構造表面は、表面エッチングにより、ナノ繊維および／またはナノ粒子の電気スピニングにより、および／またはナノ粒子／繊維を型の表面上へ被せることにより、型の表面へ与えられてもよい。例えば、一部の配置において、金属酸化物ナノ粒子および／またはナノ繊維は、適切な有機基質の表面に置かれる。金属酸化物ナノ粒子／繊維は、その後焼結されて金属ナノ粒子／繊維が表面に残る。一部の実施形態において、ナノ構造組織は、一時的に留まりはめ込まれたナノ粒子／ナノ繊維を有する被覆で表面を覆うことにより、表面に与えられ得る。技術の任意の組み合わせが、ナノ構造表面を型に与えるのに使用されてもよい。
【００３６】
被覆は、浸漬被覆、スパッタリング、または蒸着を含む様々なプロセスによって型に配置され得る。表面組織および／または被覆のナノ外観は、撥油性を提供する低エネルギー表面を提供する。
【００３７】
図１２は、Ａｕ基板に配置されるＥｖｏｎｉｋ  Ｉｎｄｕｓｔｒｉｅｓから入手可能なＴｉｔａｎｉａナノ粒子の画像であり、上述したプロセスに従って、型の表面組織を作り出すために使用されてもよいナノ粒子を表す。
【００３８】
図１３〜図１７は、１１ｍｇ（＋／−１ｍｇ）の溶解したインクを様々な被覆されていないステンレス鋼構造に配置し、その後インクを凝固させた結果を示す。図１３Ａ〜図１７Ａは、インクの配置および凝固後の被覆されていないステンレス鋼構造の側面図であり、図１３Ｂ〜図１７Ｂは上面図である。図１３Ａおよび図１３Ｂはそれぞれ、ＴＷＰから入手可能な２μｍの細孔の定格Ｄｕｔｃｈあや織りステンレス鋼基板上へインクを配置した結果を示す。図１４Ａおよび図１４Ｂはそれぞれ、Ｍｏｔｔから入手可能な焼結されたステンレス剛Ｔｙｐｅ３１６媒体結合度１０へインクを配置した結果を示す。図１５Ａおよび図１５Ｂはそれぞれ、Ｍｏｔｔから入手可能な焼結されたステンレス鋼Ｔｙｐｅ３１６媒体結合度５へインクを配置した結果を示す。図１６Ａおよび図１６Ｂはそれぞれ、Ｍｏｔｔから入手可能な焼結されたステンレス鋼Ｔｙｐｅ３１６媒体結合度２へインクを配置した結果を示す。図１７Ａおよび図１７Ｂはそれぞれ、Ｍｏｔｔから入手可能な焼結されたステンレス鋼Ｔｙｐｅ３１６媒体結合度０．５へインクを配置した結果を示す。図１３〜図１７に図示される各例において、インクはステンレス鋼基板の表面全体に広がり、基板内へ染み込み、インクを含有するには不十分な撥油性を示す。
【００３９】
図１８〜図１９は、１１ｍｇ（＋／−１ｍｇ）のインクを、３．３ｗｔ％のＴｉＯ２ナノ粒子のＴＥＦＬＯＮ  ＡＦ２４００で覆ったステンレス鋼基板に配置し、その後凝固させた結果を示す。図１８Ａおよび図１９Ａは、インクの配置および凝固後の被覆されたステンレス鋼構造の側面図を示す。図１８Ｂおよび図１９Ｂは、インクの配置および凝固後のステンレス鋼構造の上面図を示す。図１８Ａおよび図１８Ｂはそれぞれ、１％のＴＥＦＬＯＮ  ＡＦ２４００溶液における３．３％ＴｉＯ２Ｐ２５粒子で被覆された１０μｍの細孔３０４ステンレス鋼フェルト上へインクを配置および凝固した結果を示す。図１９Ａおよび図１９Ｂはそれぞれ、１％のＴＥＦＬＯＮ  ＡＦ２４００溶液における３．３％ＴｉＯ２Ｐ２５粒子で被覆された２μｍの細孔Ｄｕｔｃｈ  Ｔｗｉｌｌ  Ｗｅａｖｅステンレス鋼メッシュ上へインクを配置および凝固した結果を示す。図１８〜図１９に図示されるそれぞれの場合において、基板に対する図１８Ａおよび図１９Ａにおいて特に明らかなビーズ形状のインクは、撥油性膜との高いインク接触角度を図示する。
【００４０】
図２０Ａおよび図２０Ｂはそれぞれ、溶解した後、ガラスに被覆されたＴＥＦＬＯＮ１６００上に凝固した１１ｍｇ（＋／−１ｍｇ）のインクの側面図および上面図を示す。図２１Ａおよび図２１Ｂはそれぞれ、溶解した後、ガラスに被覆されたＴＥＦＬＯＮ２４００上に凝固した１１ｍｇ（＋／−１ｍｇ）のインクの側面図および上面図を示す。それぞれの場合において、インクのＴＥＦＬＯＮで被覆されたガラスとの接触角度は、９０度より小さい。
【００４１】
対照的に、図２２は、溶解した後、３．３％ＴｉＯ２Ｐ２５粒子のＴＥＦＬＯＮ２４００で被覆されたステンレス鋼フェルトに凝固した１１ｍｇ（＋／−１ｍｇ）のインクの３つの例の写真である。各サンプルにおいて、インクは表面でビーズ状になり、９０度より大きい表面との接触角度を表す。
【００４２】
融解して溶けたインク中にすぐに泡が生じ、また、現時点で一般的に実施される泡の除去は、印刷ノズルを通してインクが清浄されることが固体インクジェットプリンタにおいて立証されている。この実施により、エンドユーザは、室温と噴出温度との融解サイクルごとにインク供給量の多くを犠牲にする必要があり、従ってプリンタの電源を完全に切ることに関連する節電を妨げる。
【００４３】
本明細書に開示される実施形態は、「撥油性」であると区分される膜、またはより詳細には、特に溶解したポリエチレンベースのワックスが混合するインクとの９０度より大きい接触角度を形成する膜に向けられる。上述したように、一部の実装は、例えば細孔の大きさが約０．１〜１０μｍでナノ構造組織のステンレス鋼型などの構造金属の使用、およびＴＥＦＬＯＮまたはＮａｆｉｏｎの形状でペルフルオロ化された材料などの低表面エネルギー材料でのこのような表面の被覆を適用する。撥油性膜の様々な実施形態は、ワックスベースのインクの融解プロセス中に形成される泡の放出を可能とし、一方でインクが確実に印字ヘッド内に保持され、それによって泡に関連するインクの除去の必要性が低減または削除される。
【００４４】
印字ヘッド構造の土台である、ステンレス鋼は、膜基板（型）として適切な熱膨張および耐久性特徴を有するが、他の金属も適用可能である。高い粗さのナノ構造は、表面エッチング、電気スピニング（これによって、適切な有機基質における金属酸化物のナノ繊維が置かれ、その後焼結されて比較的純粋な金属ナノ繊維が残る）、ナノ組織化された金属粒子の焼結、金属ナノ粒子の焼結を通して与えられ得るか、または一時的に留まり／はめ込みされたナノ粒子（例えば、ＴｉＯ２ナノ粒子を示す図１２を参照）としての被覆の一部または上記の組み合わせとして導入され得る。
【００４５】
ナノ外観は、高いインク接触角度に十分な相互作用の表面インクエネルギーをより低くするよう作用する。
【００４６】
浸漬被覆、スパッタリング、蒸着などを通して配置されてもよい被覆は、被覆されない鋼よりはるかにインクをはじく表面を提供する（例えば、図１３〜図１９の比較例を参照）。このような被覆の一例は、Ｐ２５  Ｄｅｇｕｓｓａ  ＴｉＯ２ナノ粒子の３．３ｗｔ％荷重のＴＥＦＬＯＮ  ＡＦ２４００を含む（例えば、図１９、図２０、および図２３を参照）。本明細書に開示される被覆は、ＴＥＦＬＯＮ単体よりもはるかにインクをはじく（例えば、図２１〜図２２を参照）。
【００４７】
被覆の沈着中、ナノ外観が厚いブランケット層の下に埋もれ、それによって消去されないように表面のナノ構造を維持すること、および泡の放出に十分な膜の多孔性を可能とすることに注意を払わなければならない。厳格な実施形態は、細孔の大きさ、撥油性、放出圧力、期間全体にわたる周期的な熱状態での機械的な耐久性の間の設計バランスであろうことが理解される。
【００４８】
加えて、本明細書に開示される撥油性膜は、拡張開口プレートの役割をすることができる。標準のステンレス鋼開口プレートは、インク撥水およびメニスカスピン止めに役立つ耐水フッ化炭素フィルムで被覆される。高められた耐水被覆は、印字ヘッドの噴出および保守の信頼性を促進する。本明細書に開示されるプロセスを使用することによって、撥油性膜（または、そのコンポーネント）は、開口プレートの両側に配置され得る。従って、本明細書に述べられる撥油性膜は、インク室側の呼吸膜および外面の被覆された開口プレートの両方として使用され得る。従って、本明細書に述べられる撥油性膜の被覆は、従来のインクジェット印字ヘッド製造プロセスと比較して、向上した特性を提供し得る。
【００４９】
開示される例に列挙される特定の材料およびその量は、他の状態および詳細と同様に、本開示を過度に制限すると解釈されるべきではない。
【図１】
2014201066.tif 000003
【図２】
2014201066.tif 000004
【図３】
2014201066.tif 000005
【図４】
2014201066.tif 000006
【図５】
2014201066.tif 000007
【図６】
2014201066.tif 000008
【図７Ａ】
2014201066.tif 000009
【図７Ｂ】
2014201066.tif 000010
【図７Ｃ】
2014201066.tif 000011
【図８Ａ】
2014201066.tif 000012
【図８Ｂ】
2014201066.tif 000013
【図８Ｃ】
2014201066.tif 000014
【図８Ｄ】
2014201066.tif 000015
【図９】
2014201066.tif 000016
【図１０Ａ】
2014201066.tif 000017
【図１０Ｂ】
2014201066.tif 000018
【図１１】
2014201066.tif 000019
【図１２】
2014201066.tif 000020
【図１３Ａ】
2014201066.tif 000021
【図１３Ｂ】
2014201066.tif 000022
【図１４Ａ】
2014201066.tif 000023
【図１４Ｂ】
2014201066.tif 000024
【図１５Ａ】
2014201066.tif 000025
【図１５Ｂ】
2014201066.tif 000026
【図１６Ａ】
2014201066.tif 000027
【図１６Ｂ】
2014201066.tif 000028
【図１７Ａ】
2014201066.tif 000029
【図１７Ｂ】
2014201066.tif 000030
【図１８Ａ】
2014201066.tif 000031
【図１８Ｂ】
2014201066.tif 000032
【図１９Ａ】
2014201066.tif 000033
【図１９Ｂ】
2014201066.tif 000034
【図２０Ａ】
2014201066.tif 000035
【図２０Ｂ】
2014201066.tif 000036
【図２１Ａ】
2014201066.tif 000037
【図２１Ｂ】
2014201066.tif 000038
【図２２】
2014201066.tif 000039